(57)【要約】【課題】黒色成形品とした場合に、輝度感と漆黒感に優れ、高い衝撃強度を有する成形品を与えることのできる樹脂組成物を提供する。【解決手段】エチレン−プロピレンランダム共重合体と、繊維状フィラーと、金属粒子とを含有する樹脂組成物であって、前記樹脂組成物は、プロピレン単独重合体、熱可塑性エラストマーおよび変性ポリオレフィンからなる群より選ばれる一種以上の重合体を含有してもよく、該樹脂組成物中の前記エチレン−プロピレンランダム共重合体と繊維状フィラーとプロピレン単独重合体と熱可塑性エラストマーと変性ポリオレフィンとからなる厚み２ｍｍの鏡面平板の全光線透過率が７０％以上であり、該樹脂組成物中の繊維状フィラーの平均長さが４００〜８００μｍである樹脂組成物。【選択図】なし【特許請求の範囲】
【請求項１】
プロピレンに由来する単量体単位の含有量が９３重量％以上９９．５重量％以下であるエチレン−プロピレンランダム共重合体（ただし、該エチレン−プロピレンランダム共重合体の重量を１００重量％とする）と、
繊維状フィラーと、
金属粒子とを含有する樹脂組成物であって、
前記樹脂組成物は、プロピレン単独重合体、熱可塑性エラストマーおよび変性ポリオレフィンからなる群より選ばれる一種以上の重合体を含有してもよく、
該樹脂組成物中の前記エチレン−プロピレンランダム共重合体と繊維状フィラーとプロピレン単独重合体と熱可塑性エラストマーと変性ポリオレフィンとからなる厚み２ｍｍの鏡面平板の全光線透過率が７０％以上であり（ただし、前記鏡面平板は、下記射出成形条件により作製されたものである。）、
該樹脂組成物中の繊維状フィラーの平均長さが４００〜８００μｍである樹脂組成物。
射出成形条件：成形温度２３０℃及び金型温度５０℃で、９０ｍｍ×１５０ｍｍ×２ｍｍ厚の鏡面仕上げされた金型キャビティ内に射出成形する。
【請求項２】
上記金属粒子の平均粒子径が４０μｍ以上７０μｍ以下である請求項１に記載の樹脂組成物。
【請求項３】
樹脂組成物が、さらにプロピレン単独重合体と熱可塑性エラストマーとを含有し、
該樹脂組成物中の上記エチレン−プロピレンランダム共重合体と上記プロピレン単独重合体と上記熱可塑性エラストマーの合計量１００重量部に対して、
上記エチレン−プロピレンランダム共重合体の含有量が４０重量部以上９８重量部以下であり、
上記プロピレン単独重合体の含有量が１重量部以上３５重量部以下であり、
上記熱可塑性エラストマーの含有量が１重量部以上２５重量部以下である請求項１または２に記載の樹脂組成物。
【請求項４】
上記熱可塑性エラストマーは、密度が０．８８０ｇ／ｃｍ３未満のエチレン−プロピレン共重合体および
プロピレン−１−ブテン共重合体からなる群より選ばれる少なくとも一種の重合体である請求項３に記載の樹脂組成物。
【請求項５】
温度２３０℃、荷重２．１６ｋｇの条件で測定される上記プロピレン単独重合体のメルトフローレートが３５０ｇ／１０分以下である請求項３または４に記載の樹脂組成物。
【請求項６】
樹脂組成物が、さらに変性ポリオレフィンを含有し、
該樹脂組成物中の重合体成分１００重量部に対して、
変性ポリオレフィンの含有量が０．５重量部以上３重量部以下である請求項１〜５のいずれか一項に記載の樹脂組成物。
【請求項７】
請求項１〜６のいずれか一項に記載の樹脂組成物からなる成形体。
【発明の詳細な説明】
【技術分野】
【０００１】
本発明は、樹脂組成物および該樹脂組成物からなる成形体に関する。
【背景技術】
【０００２】
家電製品や自動車の外装部品、内装部品、エンジンルーム部品等には、従来から、プロピレン樹脂からなる成形品が用いられている。そして、メタリック調の外観が求められる成形品用の材料として、例えば、特許文献１には、プロピレン系樹脂と光輝材と繊維長１０〜３０μｍの繊維状無機充填材を含む樹脂組成物が記載されている。
【先行技術文献】
【特許文献】
【０００３】
【特許文献１】特開２００９―１３８１１３号公報
【発明の概要】
【発明が解決しようとする課題】
【０００４】
近年、成形品の衝撃強度の改良と、輝度感のさらなる向上が求められており、特に黒色の成形品とした場合に、輝度感と漆黒感の両立が求められている。
【０００５】
かかる状況の下、本発明の目的は、黒色成形品とした場合に、輝度感と漆黒感に優れ、高い衝撃強度を有する成形品を与えることのできる樹脂組成物および該樹脂組成物からなる成形体を提供することにある。
【課題を解決するための手段】
【０００６】
本発明は、以下を提供する。
［１］  プロピレンに由来する単量体単位の含有量が９３重量％以上９９．５重量％以下であるエチレン−プロピレンランダム共重合体（ただし、該エチレン−プロピレンランダム共重合体の重量を１００重量％とする）と、
繊維状フィラーと、
金属粒子とを含有する樹脂組成物であって、
前記樹脂組成物は、プロピレン単独重合体、熱可塑性エラストマーおよび変性ポリオレフィンからなる群より選ばれる一種以上の重合体を含有してもよく、
該樹脂組成物中の前記エチレン−プロピレンランダム共重合体と繊維状フィラーとプロピレン単独重合体と熱可塑性エラストマーと変性ポリオレフィンとからなる厚み２ｍｍの鏡面平板の全光線透過率が７０％以上であり（ただし、前記鏡面平板は、下記射出成形条件により作製されたものである。）、
該樹脂組成物中の繊維状フィラーの平均長さが４００〜８００μｍである樹脂組成物。
射出成形条件：成形温度２３０℃及び金型温度５０℃で、９０ｍｍ×１５０ｍｍ×２ｍｍ厚の鏡面仕上げされた金型キャビティ内に射出成形する。
［２］  上記金属粒子の平均粒子径が４０μｍ以上７０μｍ以下である［１］に記載の樹脂組成物。
［３］  樹脂組成物が、さらにプロピレン単独重合体と熱可塑性エラストマーとを含有し、
該樹脂組成物中の上記エチレン−プロピレンランダム共重合体と上記プロピレン単独重合体と上記熱可塑性エラストマーの合計量１００重量部に対して、
上記エチレン−プロピレンランダム共重合体の含有量が４０重量部以上９８重量部以下であり、
上記プロピレン単独重合体の含有量が１重量部以上３５重量部以下であり、
上記熱可塑性エラストマーの含有量が１重量部以上２５重量部以下である［１］または［２］に記載の樹脂組成物。
［４］  上記熱可塑性エラストマーは、密度が０．８８０ｇ／ｃｍ３未満のエチレン−プロピレン共重合体および
プロピレン−１−ブテン共重合体からなる群より選ばれる少なくとも一種の重合体である［３］に記載の樹脂組成物。
［５］  温度２３０℃、荷重２．１６ｋｇの条件で測定される上記プロピレン単独重合体のメルトフローレートが３５０ｇ／１０分以下である［３］または［４］に記載の樹脂組成物。
［６］  樹脂組成物が、さらに変性ポリオレフィンを含有し、
該樹脂組成物中の重合体成分１００重量部に対して、
変性ポリオレフィンの含有量が０．５重量部以上３重量部以下である［１］〜［５］のいずれか一項に記載の樹脂組成物。
［７］  ［１］〜［６］のいずれか一項に記載の樹脂組成物からなる成形体。
【発明の効果】
【０００７】
本発明によれば、黒色成形品とした場合に、輝度感と漆黒感に優れ、高い衝撃強度を有する成形品を与えることのできる樹脂組成物および該樹脂組成物なる成形体を提供することができる。
【発明を実施するための形態】
【０００８】
〔樹脂組成物〕
本発明に係る樹脂組成物は、
プロピレンに由来する単量体単位の含有量が９３重量％以上９９．５重量％以下であるエチレン−プロピレンランダム共重合体（ただし、該エチレン−プロピレンランダム共重合体の重量を１００重量％とする）と、
繊維状フィラーと、
金属粒子とを
含有する樹脂組成物であって、
前記樹脂組成物は、プロピレン単独重合体、熱可塑性エラストマーおよび変性ポリオレフィンからなる群より選ばれる一種以上の重合体を含有してもよく、
該樹脂組成物中の前記エチレン−プロピレンランダム共重合体と繊維状フィラーとプロピレン単独重合体と熱可塑性エラストマーと変性ポリオレフィンとからなる厚み２ｍｍの鏡面平板の全光線透過率が７０％以上であり（ただし、前記鏡面平板は、下記射出成形条件により作製されたものである。）、
該樹脂組成物中の繊維状フィラーの平均長さが４００〜８００μｍである樹脂組成物である。
射出成形条件：成形温度２３０℃及び金型温度５０℃で、９０ｍｍ×１５０ｍｍ×２ｍｍ厚の鏡面仕上げされた金型キャビティ内に射出成形する。
【０００９】
［エチレン−プロピレンランダム共重合体］
本発明に係る樹脂組成物に含まれるエチレン−プロピレンランダム共重合体は、エチレンに由来する単量体単位とプロピレンに由来する単量体単位とを有するランダム共重合体であって、プロピレンに由来する単量体単位の含有量が９３重量％以上９９．５重量％以下であるランダム共重合体（ただし、該エチレン−プロピレンランダム共重合体の重量を１００重量％とする）である。
エチレン−プロピレンランダム共重合体に含有されるプロピレン由来する単量体単位の含有量は、好ましくは９８重量％以下である。エチレン−プロピレンランダム共重合体の密度は、通常０．８８０ｇ／ｃｍ３以上、０．９１０ｇ／ｃｍ３以下である。
【００１０】
温度２３０℃、荷重２．１６ｋｇの条件で測定されるエチレン−プロピレンランダム共重合体のメルトフローレートは、１ｇ／１０分〜１００ｇ／１０分であることが好ましく、４ｇ／１０分〜８０ｇ／１０分であることがより好ましい。
【００１１】
本明細書において、メルトフローレートは、ＪＩＳ  Ｋ７２１０に準拠して測定される値をいう。また、メルトフローレートを、以下、ＭＦＲと記すことがある。
【００１２】
［繊維状フィラー］
本発明に係る樹脂組成物に含まれる繊維状フィラーとしては、無機繊維、有機繊維が挙げられる。繊維状フィラーは無機繊維が好ましい。
無機繊維としては、ガラス繊維、炭素繊維が挙げられ、有機繊維としては、ポリエステル繊維、アラミド繊維が挙げられる。
【００１３】
本発明に係る樹脂組成物中の繊維状フィラーの平均長さは、４００〜８００μｍであり、好ましくは、４５０μｍ〜７００μｍである。
本明細書において、樹脂組成物中の繊維状フィラーの平均長さは、特開２００２−５９２４号公報に記載の方法で測定される重量平均繊維長を意味する。
樹脂組成物中の繊維状フィラーの平均長さは、樹脂組成物を溶融混練して製造するときの混練強度を適宜調整することにより、制御することができる。例えば、二軸混練機を使用すると、単軸混練機を使用する場合に比べ、混練強度が強く、混練前に比べ、繊維状フィラーの平均長さを短くすることができる。また、混練機中のスクリューの溝深さを大きくすることにより、混練強度を弱くすることができ、繊維状フィラーの平均長さを長くすることができる。
【００１４】
本発明に係る樹脂組成物中の繊維状フィラーの含有量は、樹脂組成物中の重合体成分１００重量部に対して、樹脂組成物からなる成形品の強度、耐熱性、寸法安定性や軽量化の観点から、好ましくは１重量部以上３０重量部以下であり、より好ましくは１〜２０重量部であり、さらに好ましくは1〜１５重量部である。
また、繊維状フィラーの含有量は、樹脂組成物中の上記エチレン−プロピレンランダム共重合体と上記プロピレン単独重合体と上記熱可塑性エラストマーの合計量１００重量部に対して、好ましくは１重量部以上３０重量部以下であり、より好ましくは１〜２０重量部であり、さらに好ましくは１〜１５重量部である。
【００１５】
［金属粒子］
本発明に係る樹脂組成物に含まれる金属粒子としては、例えば、アルミニウム、銅、銅合金、金、銀等が挙げられる。金属粒子の形状としては、例えば、球状粒子、りん片状粒子が挙げられる。本明細書において、りん片状粒子とは、短径に対する長径の比が５以上であり、厚みが０．５μｍ〜１０μｍである粒子である。より深み感のあるメタリック調の成形品が得られることから、金属粒子は好ましくはアルミニウム粒子であり、より好ましくはアルミニウムりん片状粒子である。
【００１６】
金属粒子の平均粒子径は、流動性を低下させずに、樹脂成形品の輝度感を良好なものにするという観点から４０μｍ以上７０μｍ以下が好ましく、４０μｍ以上６０μｍ以下がより好ましい。金属粒子の平均粒子径が７０μｍより大きいと、成形品のギラギラ感が強くなり、高級感を損なう場合がある。金属粒子の平均粒径が４０μｍ未満であると、成形品のキラキラ感が小さくなる場合がある。金属粒子の「平均粒子径」とは、球状粒子については「平均直径」を意味し、りん片状粒子については「平均長径」を意味する。
【００１７】
本発明に係る樹脂組成物中の金属粒子の含有量は、樹脂組成物中の重合体成分１００重量部に対して、好ましくは０．０１重量部以上１５重量部以下であり、より好ましくは１重量部以上１０重量部以下である。
また、金属粒子の含有量は、樹脂組成物中の上記エチレン−プロピレンランダム共重合体と上記プロピレン単独重合体と上記熱可塑性エラストマーの合計量１００重量部に対して、好ましくは０．０１重量部以上１５重量部以下であり、より好ましくは１重量部以上１０重量部以下である。
【００１８】
［全光線透過率］
本発明に係る樹脂組成物中の前記エチレン−プロピレンランダム共重合体と繊維状フィラーとプロピレン単独重合体と熱可塑性エラストマーと変性ポリオレフィンとからなる厚み２ｍｍの鏡面平板の全光線透過率は７０％以上である。
全光線透過率は、樹脂組成物中の前記エチレン−プロピレンランダム共重合体と繊維状フィラーとプロピレン単独重合体と熱可塑性エラストマーと変性ポリオレフィンとからなる混合物を、以下の条件で射出成形して得られた試験片を、ＪＩＳ７１０５−１９８１に準拠して測定する。
射出成形機：住友重機械工業製  ＳＥ１３０ＤＵ  型締力  １３０トン 
成形温度：２３０℃ 
金型：成形品板厚  ２ｍｍ厚、１点ゲート。 
製品寸法：９０ｍｍ×１５０ｍｍ×２ｍｍ厚（鏡面仕上げ） 
金型温度：５０℃
前記全光線透過率を７０％以上とする方法として、樹脂組成物に含まれる重合体成分中のエチレン−プロピレンランダム共重合体の割合を多くする方法、樹脂組成物が熱可塑性エラストマーを含有する場合、該熱可塑性エラストマーを、エチレンに由来する単量体単位の含有量が４重量％以上１０重量％以下であるエチレン−プロピレンランダム共重合体および１−ブテンに由来する単量体単位の含有量が４重量％以上１０重量％以下であるプロピレン−１−ブテンランダム共重合体からなる群より選ばれる少なくとも一種の重合体とする方法が挙げられる。
樹脂組成物がエチレン−プロピレンランダム共重合体とプロピレン単独重合体と熱可塑性エラストマーとを含有する場合、前記全光線透過率を７０％以上とするためには、該樹脂組成物中の上記エチレン−プロピレンランダム共重合体と上記プロピレン単独重合体と上記熱可塑性エラストマーの合計量１００重量部に対して、
上記エチレン−プロピレンランダム共重合体の含有量を４０重量部以上９８重量部以下とし、
上記プロピレン単独重合体の含有量を１重量部以上３５重量部以下とし、
上記熱可塑性エラストマーの含有量を１重量部以上２５重量部以下とすることが好ましい。
【００１９】
［熱可塑性エラストマー］
本発明に係る樹脂組成物は、成形体の衝撃強度の観点から、さらに熱可塑性エラストマーを含有することが好ましい。
【００２０】
熱可塑性エラストマーとしては、オレフィン系熱可塑性エラストマー、スチレン系熱可塑性エラストマーが挙げられる。
オレフィン系熱可塑性エラストマーとしては、プロピレン−１−ブテン共重合体、密度が０．８８０ｇ／ｃｍ３未満のエチレン−プロピレン共重合体が挙げられる。プロピレン−１−ブテン共重合体中の１−ブテンに由来する単量体単位の含有量は、４重量％以上１０重量％以下が好ましい。密度が０．８８０ｇ／ｃｍ３未満のエチレン−プロピレン共重合体中のエチレンに由来する単量体単位の含有量は、４重量％以上１０重量％以下が好ましい。
本明細書において、スチレン系熱可塑性エラストマーとは、芳香族ビニル化合物に由来する単量体単位からなる重合体ブロックと共役ジエン化合物に由来する単量体単位からなる重合体ブロックとを有するブロック共重合体およびその水素添加物を意味する。スチレン系熱可塑性エラストマーとしては、例えば、スチレン−ブタジエン−スチレンブロック共重合体、スチレン−イソプレン−スチレンブロック共重合体、スチレン−エチレン−ブチレン−スチレンブロック共重合体などが挙げられる。
熱可塑性エラストマーは、好ましくは、密度が０．８８０ｇ／ｃｍ３未満のエチレン−プロピレン共重合体およびプロピレン−１−ブテン共重合体からなる群より選ばれる少なくとも一種の重合体である。
【００２１】
［プロピレン単独重合体］
本発明に係る樹脂組成物は、成形体の剛性の観点から、さらにプロピレン単独重合体を含有することが好ましい。本発明に係る樹脂組成物は、プロピレン単独重合体を１種のみ含有してもよく、２種以上含有してもよい。
温度２３０℃、荷重２．１６ｋｇの条件で測定されるプロピレン単独重合体のメルトフローレートは、好ましくは４００g／１０分以下であり、より好ましくは３５０g／１０分以下であり、さらに好ましくは、３００ｇ／１０分以下であり、さらに好ましくは２００ｇ／１０分以下である。本発明に係る樹脂組成物は、メルトフローレートが異なるプロピレン単独重合体を２種以上含有してもよい。
【００２２】
本発明に係る樹脂組成物が、プロピレン単独重合体と熱可塑性エラストマーとを含有する場合、剛性と耐衝撃性の観点から、該樹脂組成物中の上記エチレン−プロピレンランダム共重合体と上記プロピレン単独重合体と上記熱可塑性エラストマーの合計量１００重量部に対して、前記エチレン−プロピレンランダム共重合体の含有量は４０重量部以上９８重量部以下が好ましく、４５重量部以上８０重量部以下がより好ましく、
プロピレン単独重合体の含有量は１重量部以上３５重量部以下が好ましく、１０重量部以上３０重量部以下がより好ましく、
熱可塑性エラストマーの含有量は１重量部以上２５重量部以下が好ましく、１重量部以上２０重量部以下がより好ましい。
【００２３】
本発明に係る樹脂組成物が、プロピレン単独重合体を含有する場合、樹脂組成物中の上記エチレンープロピレンランダム共重合体１００重量部に対し、プロピレン単独重合体の含有量が５０重量部を超えると成形品意匠面に微細な凹凸が発生し、白っぽく見えるため漆黒感が損なわれることがある。
【００２４】
［変性ポリオレフィン］
本発明に係る樹脂組成物は、成形体の衝撃強度の観点から、さらに変性ポリオレフィンを含有することが好ましい。
本明細書において、変性ポリオレフィンとは、不飽和カルボン酸に由来する単量体単位および不飽和カルボン酸無水物に由来する単量体単位からなる群から選択される少なくとも１種の単量体単位と、オレフィン単量体単位とを有する重合体である。なお、変性ポリオレフィンに含有される「不飽和カルボン酸に由来する単量体単位」および「不飽和カルボン酸無水物に由来する単量体単位」を、以下「特性単量体単位」と記載する。
【００２５】
不飽和カルボン酸としては、例えば、アクリル酸、メタクリル酸等のモノカルボン酸、マレイン酸、フマル酸、イタコン酸等のジカルボン酸が挙げられる。 
不飽和カルボン酸無水物としては、無水アクリル酸、無水メタクリル酸等のモノカルボン酸無水物、無水マレイン酸、無水フタル酸、無水イタコン酸等のジカルボン酸無水物が挙げられる。 
変性ポリオレフィンは、ジカルボン酸に由来する単量体単位およびジカルボン酸無水物に由来する単量体単位からなる群から選択される少なくとも１種の単量体単位を有する変性ポリオレフィンが好ましい。 
【００２６】
変性ポリオレフィンに含有されるオレフィンとしては、エチレン、プロピレンが挙げられる。
【００２７】
変性ポリオレフィンの製造方法としては、例えば、 
（１）不飽和カルボン酸および不飽和カルボン酸無水物からなる群から選択される少なくとも１種の単量体（以下、これを特性単量体と称する）と、オレフィンとを重合する方法、 
（２）特性単量体と、オレフィン重合体とを反応させる方法、 
等が挙げられる。 
変性ポリオレフィンは、ランダム共重合体でもよく、グラフト共重合体でもよい。 
【００２８】
変性ポリオレフィンに含有される特性単量体単位の含有量は、好ましくは０．０１〜２０重量％であり、より好ましくは０．１〜１０重量％であり、さらに好ましくは０．１〜５重量％である。 
一分子中に異なる種類の特性構成単位を含む場合には、該分子中に含まれる全ての特性構成単位の含有量の合計が、好ましくは０．０１〜２０重量％であり、より好ましくは０．１〜１０重量％であり、さらに好ましくは０．１〜５重量％である。 
本発明に係る樹脂組成物は、変性ポリオレフィンを１種のみ含有してもよく、２種以上含有してもよい。
【００２９】
本発明に係る樹脂組成物が、変性ポリオレフィンを含有する場合、該樹脂組成物中重合体成分１００重量部に対して、変性ポリオレフィンの含有量は０．５重量部以上３重量部以下が好ましく、１．０重量部以上２．５重量部以下がより好ましい。
【００３０】
本発明に係る樹脂組成物は、必要に応じて、添加剤を含有してもよい。添加剤としては、例えば、中和剤、酸化防止剤、紫外線吸収剤、帯電防止剤、滑剤、加工助剤、着色剤、発泡剤、抗菌剤、有機系過酸化物、可塑剤、難燃剤、造核剤、分散剤、可塑剤、架橋剤、架橋助剤等が挙げられる。本発明に係る樹脂組成物は、これらの添加剤を１種のみ含有してもよく、２種以上含有してもよい。
【００３１】
着色剤としては、無機顔料、有機顔料が挙げられる。無機顔料としては、例えば、カーボンブラック、酸化鉄、酸化チタン、酸化亜鉛、弁柄、カドミウムレッド、カドミウムイエロー、群青、コバルトブルー、チタンイエロー、鉛白、鉛丹、鉛黄、紺青等が挙げられる。 
有機顔料としては、例えば、キナクリドン、ポリアゾイエロー、アンスラキノンイエロー、ポリアゾレッド、アゾレーキイエロー、ペリレン、フタロシアニングリーン、フタロシアニンブルー、イソインドリノンイエロー等が挙げられる。  
【００３２】
［樹脂組成物の製造方法］
本発明に係る樹脂組成物の製造方法としては、例えば、
（１）所定量のエチレン−プロピレンランダム共重合体、繊維状フィラー、金属粒子および必要に応じて添加される他の成分を、ドライブレンドした後、溶融混練する方法、 
（２）成形品の製造過程でエチレン−プロピレンランダム共重合体、繊維状フィラー、金属粒子および必要に応じて添加される他の成分を、直接、成形機の混練装置に投入して混練する方法 
等が挙げられる。 
また、本発明に係る樹脂組成物の製造においては、調整された濃度の金属粒子を含有する熱可塑性樹脂からなるマスターバッチを用いてもよい。
【００３３】
〔成形体〕
本発明に係る樹脂組成物は、適切な成形方法によって成形品とすることができる。成形方法としては、例えば、射出成形法、射出圧縮成形法、圧縮成形法、押出成形法、ブロー成形法などが挙げられる。 
本発明に係る樹脂組成物からなる成形体としては、射出成形体、圧縮成形体、押出成形体が挙げられ、好ましくは射出成形体である。  本発明に係る成形体の用途として、好ましくは自動車用部材であり、例えば、ドアートリム、ピラー、インストルメンタルパネル、バンパー等が挙げられる。
【実施例】
【００３４】
以下、本発明について実施例及び比較例を用いて説明する。 
【００３５】
＜エチレン−プロピレンランダム共重合体（１）＞
ＭＦＲ（２３０℃、荷重２．１６ｋｇ）：３４ｇ／１０分 
商品名：住友ノーブレン  Ｚ７４４Ｅ１（住友化学株式会社製） 
エチレンに由来する単量体単位の含有量：２．５重量％
プロピレンに由来する単量体単位の含有量：９７．５重量％
【００３６】
＜エチレン−プロピレンランダム共重合体（２）＞
エチレン−プロピレン−ランダム共重合体（２ａ）（ＭＦＲ（２３０℃、荷重２．１６ｋｇ）：１ｇ／１０分、エチレンに由来する単量体単位の含有量：６．６重量％、プロピレンに由来する単量体単位の含有量：９３．４重量％）と、有機過酸化物マスターバッチ（パーカドックス１４、化薬アクゾ株式会社製、１，３−ビス（ｔｅｒｔ−ブチルパーオキシイソプロピル）ベンゼン８質量％と、プロピレン単独重合体８８質量％と、二酸化珪素４質量％のの混合物）とを、単軸押出機（田辺プラスチックス株式会社製、バレル内径：４０ｍｍ、スクリュー回転数：１００ｒｐｍ、シリンダー温度：２４０℃）を用いて溶融混練して、エチレン−プロピレンランダム共重合体（２）を得た。エチレン−プロピレンランダム共重合体２のＭＦＲ（２３０℃、荷重２．１６ｋｇ）：７０ｇ／１０分
エチレン−プロピレンランダム共重合体（２）のエチレンに由来する単量体単位の含有量：６．６重量％
エチレン−プロピレンランダム共重合体（２）のプロピレンに由来する単量体単位の含有量：９３．４重量％
【００３７】
＜プロピレンブロック共重合体（１）＞
Ｔｈｅ  Ｐｏｌｙｏｌｅｆｉｎ  Ｃｏｍｐａｎｙ製  ＣＯＳＭＯＰＬＥＮＥ  ＡＺ５６４Ｇ（プロピレン単独重合体部分とエチレン−プロピレンランダム共重合体部分とからなるプロピレンブロック共重合体）
ＭＦＲ（２３０℃、荷重２．１６ｋｇ）：３８ｇ／１０分
【００３８】
＜プロピレン単独重合体（１）＞
ＭＦＲ（２３０℃、荷重２．１６ｋｇ）：１２０ｇ／１０分
商品名：住友ノーブレン  Ｕ５０１Ｅ１（住友化学株式会社製）
【００３９】
＜プロピレン単独重合体（２）＞
ＭＦＲ（２３０℃、荷重２．１６ｋｇ）：３２０ｇ／１０分
【００４０】
＜プロピレン単独重合体（３）＞
ＭＦＲ（２３０℃、荷重２．１６ｋｇ）：２８ｇ／１０分
【００４１】
＜熱可塑性エラストマー（１）：プロピレン−１−ブテン共重合体＞ 
ＭＦＲ（２３０℃、２．１６ｋｇ荷重）：１０ｇ／１０分 
商品名：タフセレンＨ５００２（住友化学株式会社製） 
【００４２】
＜熱可塑性エラストマー（２）：エチレン−プロピレン共重合体＞
ＭＦＲ（２３０℃、荷重２．１６ｋｇ）：２５ｇ／１０分
商品名：Ｖｅｒｓｉｆｙ４２００  （ダウ・ケミカル株式会社製）
密度：０．８７６ｇ／ｃｍ３
エチレンに由来する単量体単位の含有量：７．７重量％
【００４３】
＜熱可塑性エラストマー（３）：エチレン−オクテン共重合体＞
ＭＦＲ（１９０℃、荷重２．１６ｋｇ）：３０ｇ／１０分
商品名：エンゲージ８４０７  （ダウ・ケミカル株式会社製）
密度：０．８７０ｇ／ｃｍ３
【００４４】
＜ガラス繊維（Ａ）＞
商品名：日本電気硝子株式会社製Ｔ４８０Ｈ
繊維径：１０μm
＜ガラス繊維（Ｂ）＞
商品名：日本電気硝子株式会社製Ｔ４８０
繊維径：１３μm
【００４５】
＜変性ポリオレフィン（Ａ）＞
住友化学株式会社製「ノーブレン（登録商標）  ＭＰＡ１０１」（ポリプロピレンブロック共重合体、無水マレイン酸グラフト量＝０．４質量％  
ＭＦＲ（２３０℃、荷重２．１６ｋｇ）：１１９ｇ／１０分
【００４６】
＜ガラス繊維含有ポリプロピレン（１）＞
ガラス繊維（Ｃ）とプロピレン単独重合体と変性ポリオレフィンとを含む組成物。
商品名：住友ノーブレン  ＧＨＨ４３
ＭＦＲ（２３０℃、荷重２．１６ｋｇ）：５ｇ／１０分
ガラス繊維（Ｃ）含有量：３０重量％
【００４７】
＜ガラス繊維含有ポリプロピレン（２）＞
プロピレン単独重合体（１）６７重量部と、変性ポリオレフィン（Ａ）３重量部と、ガラス繊維（Ａ）３０重量部とを二軸混練機で溶融混練し、得られた組成物。
ＭＦＲ（２３０℃、荷重２．１６ｋｇ）：３６ｇ／１０分
【００４８】
＜ガラス繊維含有ポリプロピレン（３）＞
プロピレン単独重合体（１）６２重量部と、変性ポリオレフィン（Ａ）３重量部と、ガラス繊維（Ａ）３５重量部とを二軸混練機で溶融混練し、得られた組成物。
ＭＦＲ（２３０℃、荷重２．１６ｋｇ）：３５ｇ／１０分
【００４９】
＜ガラス繊維含有ポリプロピレン（４）＞
上記ガラス繊維含有ポリプロピレン（３）を、さらに二軸混練機で２回溶融混練し、得られた組成物。
【００５０】
＜ガラス繊維含有ポリプロピレン（５）＞
上記ガラス繊維含有ポリプロピレン３を、さらに二軸混練機で４回溶融混練し、得られた組成物。
【００５１】
＜金属粒子含有マスターバッチ＞
平均粒子径６０μｍの金属粒子（アルミニウム粒子）とカーボンブラックとを含有するマスターバッチ。
金属粒子の平均粒子径は、以下の方法により求めた。金属粒子含有マスターバッチを灰分化した。灰分として得られたアルミニウム粒子を走査型電子顕微鏡で観察し、観察像からアルミニウム粒子の平均粒子径を求めた。
【００５２】
実施例で使用した射出成形機、金型、成形条件及び評価法は、以下のとおりであった。 
（１）射出成形機および金型、成形条件 
（１−１）輝度感外観評価用試験片の作製
射出成形機：住友重機械工業製  ＳＥ１３０ＤＵ  型締力  １３０トン 
成形温度：２３０℃ 
金型：成形品板厚  ３ｍｍ厚、１点ゲート。片側鏡面仕上げ。
製品寸法：９０ｍｍ×１５０ｍｍ×３ｍｍ厚
金型温度：５０℃ 
【００５３】
（１−２）全光線透過率測定試験片の作製
射出成形機：住友重機械工業製  ＳＥ１３０ＤＵ  型締力  １３０トン 
成形温度：２３０℃ 
金型：成形品板厚  ２ｍｍ厚、１点ゲート。 
製品寸法：９０ｍｍ×１５０ｍｍ×２ｍｍ厚（鏡面仕上げ） 
金型温度：５０℃
【００５４】
（１−３）機械物性用試験片作製
射出成形機：名機製作所  Ｍ７０Ｃ  型締力  ７０トン 
成形温度：１９７℃ 
金型：ＪＩＳ  Ｋ７１３９  Ａ型多目的試験片
金型温度：３８℃
【００５５】
（２）輝度感外観評価 
上記（１−１）で得られた輝度感外観評価用試験片の鏡面の輝度感を目視で観察し、漆黒感、輝度感を評価した。 
【００５６】
（３）全光線透過率
ＪＩＳ  Ｋ７１０５−１９８１に規定された「プラスチックの光学的特性試験方法」に従って、上記（１−２）で得られた全光線透過率測定試験片を測定した。株式会社東洋精機製作所製のＤＩＲＥＣＴ  ＲＥＡＤＩＮＧ  ＨＡＺＥＭＥＴＥＲを用いて全光線透過率（Ｔｔ）を測定した。
【００５７】
（４）ガラス繊維の平均長さ
組成物中のガラス繊維の平均長さ（重量平均繊維長）は、特開２００２−５９２４号公報に記載されている方法によって、測定した。
【００５８】
（５）機械物性の測定方法
（５−１）シャルピー衝撃強度（単位：ｋＪ／ｍ２）
ＪＩＳ  Ｋ７１１１−１（ＩＳＯ０１７９−１）に準拠し、温度−３０℃で測定した。
（５−２）引張弾性率（単位：ＭＰａ）
ＪＩＳ  Ｋ７１６１に準拠し測定した。
【００５９】
［実施例１］
エチレン−プロピレンランダム共重合体（２）８７重量部、ガラス繊維（Ａ）１２重量部、変性ポリオレフィン（Ａ）１重量部、ステアリン酸カルシウム（日本油脂製）０．０５重量部、３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ［５．５］ウンデカン（スミライザーＧＡ８０、住友化学株式会社製）０．０５重量部、およびビス（２，４−ジ−ｔ−ブチルフェニル）ペンタエリスリトールジフォスファイト（ソングノックス６２６、Ｓｏｎｇｗａｎ製）０．１重量部を混合した後、二軸押出機（（登録商標）ＴＥＸ４４αＩＩ：株式会社日本製鋼所製、バレル内径：４４ｍｍ、スクリュー回転数：３００ｒｐｍ、シリンダー温度：２００℃）を用いて溶融混練し、得られた溶融混練物を、その後に、ダイ部より押し出した。この押出物を冷水により冷却固化、切断して、組成物（１Ａ）のペレットを得た。押出速度は７０ｋｇ／時間であった。組成物（１Ａ）中のガラス繊維の平均長さは、４６０μｍであった。
上記組成物（１Ａ）を上記（１−２）の方法で成形して得た全光線透過率測定試験片について、全光線透過率を測定したところ、７２．３％であった。上記組成物（１Ａ）を上記（１−３）の方法で成形して得た機械物性用試験片について、シャルピー衝撃強度と引張弾性率とを測定した。シャルピー衝撃強度は３．２ｋＪ／ｍ２、引張弾性率は１７３４ＭＰａであった。
次に、上記組成物（１Ａ）１００重量部と金属粒子含有マスターバッチ１０重量部とを混合して上記（１−１）の方法で成形して得た輝度感外観評価用試験片について、輝度感を評価した。漆黒感、輝度感、何れも良好であった。
【００６０】
［実施例２] 
エチレン−プロピレンランダム共重合体（１）４４重量部、熱可塑性エラストマー（１）１６重量部、ガラス繊維含有ポリプロピレン（１）４０重量部、ステアリン酸カルシウム（日本油脂製）０．０５重量部、３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ［５．５］ウンデカン（スミライザーＧＡ８０、住友化学株式会社製）０．０５重量部、およびビス（２，４−ジ−ｔ−ブチルフェニル）ペンタエリスリトールジフォスファイト（ソングノックス６２６、Ｓｏｎｇｗａｎ製）０．１重量部を混合した後、単軸押出機（田辺プラスチックス機械株式会社製、バレル内径：４０ｍｍ、スクリュー回転数：１００ｒｐｍ、シリンダー温度：２３０℃）を用いて溶融混練し、組成物（２Ａ）のペレットを得た。組成物（２Ａ）中のガラス繊維の平均長さは、５７０μｍであった。
実施例１と同様に、上記組成物（２Ａ）の全光線透過率、シャルピー衝撃強度および引張弾性率を測定した。全光線透過率は７２．９％、シャルピー衝撃強度は３．３ｋＪ／ｍ２、引張弾性率は２２１０ＭＰａであった。
次に、上記組成物（２Ａ）１００重量部と金属粒子含有マスターバッチ１０重量部とを混合して上記（１−１）の方法で成形して得た輝度感外観評価用試験片について、輝度感を評価した。漆黒感、輝度感、何れも良好であった。
【００６１】
［実施例３] 
エチレン−プロピレンランダム共重合体（１）の量を４９重量部、熱可塑性エラストマー（１）の量を１１重量部としたこと以外は、実施例２と同様に行い、組成物（３Ａ）のペレットを得た。組成物（３Ａ）中のガラス繊維の平均長さは、５４０μｍであった。
実施例１と同様に、上記組成物（３Ａ）の全光線透過率、シャルピー衝撃強度および引張弾性率を測定した。全光線透過率は７３．９％、シャルピー衝撃強度は３．４ｋＪ／ｍ２、引張弾性率は２４９０ＭＰａであった。
次に、上記組成物（３Ａ）１００重量部と金属粒子含有マスターバッチ１０重量部とを混合して上記（１−１）の方法で成形して得た輝度感外観評価用試験片について、輝度感を評価した。漆黒感、輝度感何れも良好であった。
【００６２】
［実施例４] 
エチレン−プロピレンランダム共重合体（２）５０重量部、熱可塑性エラストマー（１）１０重量部、プロピレン単独重合体（２）５．７重量部、ガラス繊維含有ポリプロピレン（３）３４．３重量部、ステアリン酸カルシウム（日本油脂製）０．０５重量部、３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ［５．５］ウンデカン（スミライザーＧＡ８０、住友化学株式会社製）０．０５重量部、およびビス（２，４−ジ−ｔ−ブチルフェニル）ペンタエリスリトールジフォスファイト（ソングノックス６２６、Ｓｏｎｇｗａｎ製）０．１重量部を混合した後、実施例２と同様に溶融混練し、組成物（４Ａ）のペレットを得た。組成物（４Ａ）中のガラス繊維の平均長さは、５１０μｍであった。
実施例１と同様に、上記組成物（４Ａ）の全光線透過率、シャルピー衝撃強度および引張弾性率を測定した。全光線透過率は７２．４％、シャルピー衝撃強度は３．２ｋＪ／ｍ２、引張弾性率は１８２０ＭＰａであった。
次に、上記組成物（４Ａ）１００重量部と金属粒子含有マスターバッチ１０重量部とを混合して上記（１−１）の方法で成形して得た輝度感外観評価用試験片について、輝度感を評価した。漆黒感、輝度感何れも良好であった。
【００６３】
［実施例５] 
実施例４記載の熱可塑性エラストマー（１）の代わりに熱可塑性エラストマー（２）を使用した以外は実施例４と同様に行い、組成物（５Ａ）のペレットを得た。組成物（５Ａ）中のガラス繊維の平均長さは、５３０μｍであった。
実施例１と同様に、上記組成物（５Ａ）の全光線透過率、シャルピー衝撃強度および引張弾性率を測定した。全光線透過率は７１％、シャルピー衝撃強度は３．２ｋＪ／ｍ２、引張弾性率は２０２４ＭＰａであった。
次に、上記組成物（５Ａ）１００重量部と金属粒子含有マスターバッチ１０重量部とを混合して上記（１−１）の方法で成形して得た輝度感外観評価用試験片について、輝度感を評価した。漆黒感、輝度感何れも良好であった。
【００６４】
［実施例６] 
エチレン−プロピレンランダム共重合体（１）４４重量部、熱可塑性エラストマー（１）１６重量部、ガラス繊維含有ポリプロピレン（２）４０重量部、ステアリン酸カルシウム（日本油脂製）０．０５重量部、３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ［５．５］ウンデカン（スミライザーＧＡ８０、住友化学株式会社製）０．０５重量部、およびビス（２，４−ジ−ｔ−ブチルフェニル）ペンタエリスリトールジフォスファイト（ソングノックス６２６、Ｓｏｎｇｗａｎ製）０．１重量部を混合した後、実施例１と同様に溶融混練し、組成物（６Ａ）のペレットを得た。組成物（６Ａ）中のガラス繊維の平均長さは、５２０μｍであった。
実施例１と同様に、上記組成物（６Ａ）の全光線透過率、シャルピー衝撃強度および引張弾性率を測定した。全光線透過率は７２．６％、シャルピー衝撃強度は３．１ｋＪ／ｍ２、引張弾性率は２３１２ＭＰａであった。
次に、上記組成物（６Ａ）１００重量部と金属粒子含有マスターバッチ１０重量部とを混合して上記（１−１）の方法で成形して得た輝度感外観評価用試験片について、輝度感を評価した。漆黒感、輝度感何れも良好であった。
【００６５】
［実施例７] 
エチレン−プロピレンランダム共重合体（１）４４重量部、熱可塑性エラストマー（１）１６重量部、プロピレン単独重合体（１）５．７重量部、ガラス繊維含有ポリプロピレン（３）３４．３重量部、ステアリン酸カルシウム（日本油脂製）０．０５重量部、３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ［５．５］ウンデカン（スミライザーＧＡ８０、住友化学株式会社製）０．０５重量部、およびビス（２，４−ジ−ｔ−ブチルフェニル）ペンタエリスリトールジフォスファイト（ソングノックス６２６、Ｓｏｎｇｗａｎ製）０．１重量部を混合した後、
実施例２と同様に溶融混練し、組成物（７Ａ）のペレットを得た。組成物（７Ａ）中のガラス繊維の平均長さは、５３０μｍであった。
実施例１と同様に、上記組成物（７Ａ）の全光線透過率、シャルピー衝撃強度および引張弾性率を測定した。全光線透過率は７３．９％、シャルピー衝撃強度は３．２ｋＪ／ｍ２、引張弾性率は２３０８ＭＰａであった。
次に、上記組成物（７Ａ）１００重量部と金属粒子含有マスターバッチ１０重量部とを混合して上記（１−１）の方法で成形して得た輝度感外観評価用試験片について、輝度感を評価した。漆黒感、輝度感何れも良好であった。
【００６６】
［比較例１］
実施例７記載のガラス繊維含有ポリプロピレン（３）の代わりにガラス繊維含有ポリプロピレン（４）を使用した以外は実施例７と同様に行い、組成物（８Ａ）のペレットを得た。組成物（８Ａ）中のガラス繊維の平均長さは、３５０μｍであった。
実施例１と同様に、上記組成物（８Ａ）の全光線透過率、シャルピー衝撃強度および引張弾性率を測定した。全光線透過率は７３．４％、シャルピー衝撃強度は２．２ｋＪ／ｍ２、引張弾性率は１９７２ＭＰａであった。
次に、上記組成物（８Ａ）１００重量部と金属粒子含有マスターバッチ１０重量部とを混合して上記（１−１）の方法で成形して得た輝度感外観評価用試験片について、輝度感を評価した。漆黒感、輝度感何れも良好であった。
【００６７】
［比較例２］
実施例７記載のガラス繊維含有ポリプロピレン（３）の代わりにガラス繊維含有ポリプロピレン（５）を使用した以外は実施例７と同様に行い、組成物（９Ａ）のペレットを得た。組成物（９Ａ）中のガラス繊維の平均長さは、３００μｍであった。
実施例１と同様に、上記組成物（９Ａ）の全光線透過率、シャルピー衝撃強度および引張弾性率を測定した。全光線透過率は７２．４％、シャルピー衝撃強度は１．６ｋＪ／ｍ２、引張弾性率は１８３６ＭＰａであった。
次に、上記組成物（９Ａ）１００重量部と金属粒子含有マスターバッチ１０重量部とを混合して上記（１−１）の方法で成形して得た輝度感外観評価用試験片について、輝度感を評価した。漆黒感、輝度感何れも良好であった。
【００６８】
［比較例３］
エチレン−プロピレンランダム共重合体（２）５０重量部、熱可塑性エラストマー（１）１０重量部、プロピレン単独重合体（２）２６重量部、ステアリン酸カルシウム（日本油脂製）０．０５重量部、３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ［５．５］ウンデカン（スミライザーＧＡ８０、住友化学株式会社製）０．０５重量部、およびビス（２，４−ジ−ｔ−ブチルフェニル）ペンタエリスリトールジフォスファイト（ソングノックス６２６、Ｓｏｎｇｗａｎ製）０．１重量部を混合した後、二軸押出機（（登録商標）ＴＥＸ４４αＩＩ：株式会社日本製鋼所製、バレル内径：４４ｍｍ、スクリュー回転数：３００ｒｐｍ、シリンダー温度：２００℃）の上流ホッパーから供給し、溶融混練し、さらに、ガラス繊維（Ｂ）１２重量部を上記二軸混練機の下流側でサイドフィードし、溶融混練して、組成物（１０Ａ）のペレットを得た。組成物（１０Ａ）中のガラス繊維の平均長さは、８９０μｍであった。
実施例１と同様に、上記組成物（１０Ａ）の全光線透過率、シャルピー衝撃強度および引張弾性率を測定した。全光線透過率は７０．２％、シャルピー衝撃強度は６．５ｋＪ／ｍ２、引張弾性率は２３９７ＭＰａであった。
次に、上記組成物（１０Ａ）１００重量部と金属粒子含有マスターバッチ１０重量部とを混合して上記（１−１）の方法で成形して得た輝度感外観評価用試験片について、輝度感を評価した。輝度感外観評価用試験片は、灰色っぽく艶感がなく、キラキラ感が少なかった。
【００６９】
［比較例４］
実施例７に記載の熱可塑性エラストマー（１）の代わりに、熱可塑性エラストマー（３）を使用した以外は、実施例２と同様に行い、組成物（１１Ａ）のペレットを得た。組成物（１１Ａ）中のガラス繊維の平均長さは、５７０μｍであった。
実施例１と同様に、上記組成物（１１Ａ）の全光線透過率、シャルピー衝撃強度および引張弾性率を測定した。全光線透過率は５１．０％、シャルピー衝撃強度は３．７ｋＪ／ｍ２、引張弾性率は２６５２ＭＰａであった。
次に、上記組成物（１１Ａ）１００重量部と金属粒子含有マスターバッチ１０重量部とを混合して上記（１−１）の方法で成形して得た輝度感外観評価用試験片について、輝度感を評価した。輝度感外観評価用試験片は、灰色っぽく、キラキラ感が少なかった。
【００７０】
［比較例５］
実施例７に記載のエチレン−プロピレンランダム共重合体（１）の代わりにプロピレンブロック共重合体（１）を使用した以外は、実施例７と同様に行い、組成物（１２Ａ）のペレットを得た。組成物（１２Ａ）中のガラス繊維の平均長さは、５９０μｍであった。
実施例１と同様に、上記組成物（１２Ａ）の全光線透過率、シャルピー衝撃強度および引張弾性率を測定した。全光線透過率は４８．１％、シャルピー衝撃強度は４．２ｋＪ／ｍ２、引張弾性率は２０８６ＭＰａであった。
次に、上記組成物（１２Ａ）１００重量部と金属粒子含有マスターバッチ１０重量部とを混合して上記（１−１）の方法で成形して得た輝度感外観評価用試験片について、輝度感を評価した。輝度感外観評価用試験片は、灰色っぽく、キラキラ感が少なかった
【００７１】
［比較例６］
実施例３に記載のエチレン−プロピレンランダム共重合体（１）の代わりに、プロピレン単独重合体（１）を使用した以外は、実施例３と同様に行い、組成物（１３Ａ）のペレットを得た。組成物（１３Ａ）中のガラス繊維の平均長さは、５７０μｍであった。
実施例１と同様に、上記組成物（１３Ａ）の全光線透過率、シャルピー衝撃強度および引張弾性率を測定した。全光線透過率は７２．１％、シャルピー衝撃強度は３．３ｋＪ／ｍ２、引張弾性率は２６３５ＭＰａであった。
次に、上記組成物（１３Ａ）１００重量部と金属粒子含有マスターバッチ１０重量部とを混合して上記（１−１）の方法で成形して得た輝度感外観評価用試験片について、輝度感を評価した。輝度感外観評価用試験片は、表面が荒れ、白味がかり艶感がなく、キラキラ感が少なかった。